(57)【特許請求の範囲】
【請求項１】
加水分解性シリル基含有ポリマー（Ａ）、酸化チタン粉末（Ｂ）、アミノシラン化合物（Ｃ）、加水分解性シリル基含有ポリマー（Ａ）の硬化触媒（Ｄ）、防かび剤（Ｅ）を含有し、２３℃において、Ｂ型回転粘度計（３０回転／分）で測定される粘度が１０００〜５０００ｍＰａ・ｓであることを特徴とする、シリコーン樹脂を主成分とするシーリング材が充填された目地に塗布するためのコーティング剤組成物。
【請求項２】
酸化チタン粉末（Ｂ）の質量含有率が、コーティング剤組成物の乾燥硬化皮膜の１５〜５０質量％であることを特徴とする、請求項１に記載のシリコーン樹脂を主成分とするシーリング材が充填された目地に塗布するためのコーティング剤組成物。
【請求項３】
加水分解性シリル基含有ポリマー（Ａ）が、主鎖骨格としてポリアクリル酸エステルであるものを含有することを特徴とする、請求項１又は２に記載のシリコーン樹脂を主成分とするシーリング材が充填された目地に塗布するためのコーティング剤組成物。
【請求項４】
酸化チタン粉末（Ｂ）が、ルチル型結晶であるとともに、Ａｌ・Ｓｉ・Ｚｎ・Ｚｒのいずれか１種類以上の原子を含む表面処理が施されていることを特徴とする、請求項１〜３のいずれか一項に記載のシリコーン樹脂を主成分とするシーリング材が充填された目地に塗布するためのコーティング剤組成物。
【請求項５】
加水分解性シリル基含有ポリマー（Ａ）の硬化触媒（Ｄ）が、オクチルスズ化合物であることを特徴とする、請求項１〜４のいずれか一項に記載のシリコーン樹脂を主成分とするシーリング材が充填された目地に塗布するためのコーティング剤組成物。
【請求項６】
既設のシリコーン樹脂を主成分とするシーリング材が充填された目地上に、加水分解性シリル基含有ポリマー（Ａ）、酸化チタン粉末（Ｂ）、アミノシラン化合物（Ｃ）、加水分解性シリル基含有ポリマー（Ａ）の硬化触媒（Ｄ）、防かび剤（Ｅ）を含有し、２３℃において、Ｂ型回転粘度計（３０回転／分）で測定される粘度が１０００〜５０００ｍＰａ・ｓであることを特徴とするコーティング剤組成物の乾燥硬化皮膜が形成されてなる目地構造。
【発明の詳細な説明】
【技術分野】
【０００１】
本発明は、シリコーン樹脂を主成分とするシーリング材が充填された目地（以下、シリコーン系シーリング材目地と記載する）に塗布するためのコーティング剤組成物に関するものである。より詳細には、既設のシリコーン系シーリング材目地に対して良好な密着性を有するとともに、当該目地に発生した黒ずみやかび等の汚点を効率的に隠蔽でき、塗布作業性に優れるコーティング剤組成物に関するものである。
【背景技術】
【０００２】
シリコーン樹脂を主成分とするシーリング材（以下、シリコーン系シーリング材と記載する）は、他のシーリング材と比べて耐候性、耐久性、耐疲労性等にすぐれ、きわめて良好な弾性特性を有していることから、浴室やキッチンなどの水回りのシール材として広く用いられている。
【０００３】
通常、特に水回りに適用されるシリコーン系シーリング材には、防かび剤が配合されている（例えば、特許文献１、２等）。しかし、その防かび効果は経年で減少する。そのため、徐々にその目地部に黒ずみやかび等の汚点が発生して美観を損ねることがある。特に、このような黒ずみやかび等の汚点は、浴室やキッチンなどの衛生面を気にする用途では嫌われる。
しかし、シーリング材としての性能（水密性や気密性等）自体には何ら問題がないため、古いシーリング材を除去して再度打ち直すほどでもない。そこで、多くは塩素系の洗浄剤等を用いて黒ずみやかび等の汚点を除去することになるが、この作業は重労働であり、また塩素系の洗浄剤は使用法に注意する必要がある。
【０００４】
あるいは、黒ずみやかび等の汚点を除去するのではなく、その上から新たに塗料を塗布して汚点を隠すことも行われている。
しかし、シリコーン樹脂自体は離型剤等の材料にも用いられる低極性の樹脂である。そのため、通常の塗料との密着性は非常に悪く、その後の洗浄ですぐに剥がれ落ちてしまい、かえって美観を損ねる等、期待した性能・効果が得られないため、それほど普及していないのが現状である。
【先行技術文献】
【特許文献】
【０００５】
【特許文献１】特開平０９−５９５１８号公報
【特許文献２】特開平１０−２９８４３２号公報
【発明の概要】
【発明が解決しようとする課題】
【０００６】
本発明が解決しようとする課題は、既設のシリコーン系シーリング材目地に対して良好な密着性を有するとともに、当該目地に発生した黒ずみやかび等の汚点を効率的に隠蔽でき、塗布作業性に優れるコーティング剤組成物を得ることである。
【課題を解決するための手段】
【０００７】
本発明者らは、鋭意研究の結果、加水分解性シリル基含有ポリマー、酸化チタン粉末、アミノシラン化合物、加水分解性シリル基含有ポリマーの硬化触媒、防かび剤を含有させた、湿気硬化型のコーティング剤組成物を用いることで、上記課題を解決できることを見出し、本発明を完成させるに至った。本発明は、以下の第１〜第６の発明から構成される。
【０００８】
すなわち、第１の発明は、加水分解性シリル基含有ポリマー（Ａ）、酸化チタン粉末（Ｂ）、アミノシラン化合物（Ｃ）、加水分解性シリル基含有ポリマー（Ａ）の硬化触媒（Ｄ）、防かび剤（Ｅ）を含有し、２３℃において、Ｂ型回転粘度計（３０回転／分）で測定される粘度が１０００〜５０００ｍＰａ・ｓであることを特徴とする、シリコーン樹脂を主成分とするシーリング材が充填された目地に塗布するためのコーティング剤組成物に関するものである。
これらの構成成分を含有するコーティング剤組成物は、シリコーン系シーリング材目地に対して良好な密着性を有するとともに、当該目地に発生した黒ずみやかび等の汚点を効率的に隠蔽でき、塗布作業性に優れる。
【０００９】
また、第２の発明は、酸化チタン粉末（Ｂ）の質量含有率が、コーティング剤組成物の乾燥硬化皮膜の１５〜５０質量％であることを特徴とする、第１の発明に係るシリコーン樹脂を主成分とするシーリング材が充填された目地に塗布するためのコーティング剤組成物に関するものである。
酸化チタン粉末の質量含有率が上記の範囲内であると、特に汚点を効率的に隠蔽できる。
【００１１】
第３の発明は、加水分解性シリル基含有ポリマー（Ａ）が、主鎖骨格としてポリアクリル酸エステルであるものを含有することを特徴とする、第１又は第２の発明に係るシリコーン樹脂を主成分とするシーリング材が充填された目地に塗布するためのコーティング剤組成物に関するものである。
主鎖骨格としてポリアクリル酸エステルであるものを含有する加水分解性シリル基含有ポリマーを用いると、シリコーン系シーリング材目地に対して良好な密着性が発揮されるとともに、耐久性に優れた塗膜を形成する。
【００１２】
第４の発明は、酸化チタン粉末（Ｂ）が、ルチル型結晶であるとともに、Ａｌ・Ｓｉ・Ｚｎ・Ｚｒのいずれか１種類以上の原子を含む表面処理が施されていることを特徴とする、第１〜第３のいずれかの発明に係るシリコーン樹脂を主成分とするシーリング材が充填された目地に塗布するためのコーティング剤組成物に関するものである。
酸化チタン粉末が上記のものであると、貯蔵時の安定性が確保できることから好ましい。
【００１３】
第５の発明は、加水分解性シリル基含有ポリマー（Ａ）の硬化触媒（Ｄ）が、オクチルスズ化合物であることを特徴とする、第１〜第４のいずれかの発明に係るシリコーン樹脂を主成分とするシーリング材が充填された目地に塗布するためのコーティング剤組成物に関するものである。
硬化触媒としてオクチルスズ化合物を用いると、実用十分な硬化速度が得られる上に、環境負荷をより小さくすることができる。
【００１４】
第６の発明は、既設のシリコーン樹脂を主成分とするシーリング材が充填された目地上に、加水分解性シリル基含有ポリマー（Ａ）、酸化チタン粉末（Ｂ）、アミノシラン化合物（Ｃ）、加水分解性シリル基含有ポリマー（Ａ）の硬化触媒（Ｄ）、防かび剤（Ｅ）を含有し、２３℃において、Ｂ型回転粘度計（３０回転／分）で測定される粘度が１０００〜５０００ｍＰａ・ｓであることを特徴とするコーティング剤組成物の乾燥硬化皮膜が形成されてなる目地構造に関するものである。
このような目地構造は、既設のシリコーン系シーリング材目地と塗膜の密着性が良好であるとともに、当該目地に発生した黒ずみやかび等の汚点を効率的に隠蔽することができる。
【発明の効果】
【００１５】
本発明に係るシリコーン系シーリング材目地に塗布するためのコーティング剤組成物は、既設のシリコーン系シーリング材目地に対して良好な密着性を有するとともに、当該目地に発生した黒ずみやかび等の汚点を効率的に隠蔽でき、塗布作業性に優れるという効果を奏する。
【発明を実施するための形態】
【００１６】
以下、本発明を実施するための最良の形態を、詳細に説明する。なお、本発明はこれらの例示にのみ限定されるものではなく、本発明の要旨を逸脱しない範囲内において種々の変更を加え得ることは勿論である。
【００１７】
［コーティング剤組成物について］
本発明におけるコーティング剤組成物は、既設のシリコーン系シーリング材目地に対して塗布されるものであり、当該目地に発生した黒ずみやかび等の汚点を隠蔽する目的で使用されるものである。
本発明におけるコーティング剤組成物は、常温で液状のものであり、使用方法としては、ハケ等を用いて適用したいシリコーン系シーリング材目地に塗布する。その後、本発明のコーティング剤組成物に含まれる加水分解性シリル基含有ポリマーが空気中の湿気によって硬化し、最終的に強固な塗膜を形成する。
また、本発明のコーティング剤組成物は、２３℃において、Ｂ型回転粘度計（３０回転／分）で測定される粘度が１０００〜５０００ｍＰａ・ｓ（好ましくは１５００〜４０００ｍＰａ・ｓ）であると、特に塗布作業性に優れることから好ましい。
【００１８】
［加水分解性シリル基含有ポリマー（Ａ）について］
本発明における加水分解性シリル基含有ポリマー（Ａ）（以下、単に「ポリマー（Ａ）」と記載することがある）は、分子内に下記一般式（１）で表される加水分解性シリル基を有するポリマーである。本発明で使用されるポリマー（Ａ）は、作業性などの面から、室温で液状であることが好ましい。
【００１９】
−ＳｉＲｚ（ＯＲ′）３−ｚ      ・・・式（１）
（但し、Ｒは炭素数１〜１０個の炭化水素基を、Ｒ′はフェニル基、炭素数１〜６のアルキル基、及び、２−（ブトキシ）エチル基に代表される炭素数１〜１０の有機基から選ばれる一種以上の基を、ｚは０、１又は２を、それぞれ示す）
【００２０】
加水分解性シリル基は、珪素原子に加水分解性基が１〜３個結合すると共に、炭化水素基が２〜０個結合しているものである。そして、この珪素原子には、主鎖が結合している。ここで、加水分解性基（ＯＲ′）としては、Ｒ′がフェニル基、炭素数１〜６のアルキル基、及び、２−（ブトキシ）エチル基に代表される炭素数１〜１０の有機基から選ばれる一種以上の基が一般的に用いられる。炭化水素基（Ｒ）としては、メチル基やエチル基等の炭素数１〜１０個の炭化水素基が一般的に用いられる。また、これらの炭化水素基には、ヒドロキシアルキル基等の置換基を有していてもよい。
これらの中でも加水分解性基（ＯＲ′）としては、取り扱いの容易さ、入手の容易さ等の観点から、メトキシ基、エトキシ基、プロポキシ基、ブトキシ基（すなわち、Ｒ′が炭素数１〜４のアルキル基）であることが好ましい。また、加水分解性基（ＯＲ′）の数としては、硬化速度を高めたい場合は３個（ｚ＝０）が好ましく、硬化物に柔軟性を付与したい場合は２個（ｚ＝１）又は１個（ｚ＝２）が好ましい。
【００２１】
ポリマー（Ａ）の分子量は特に制限されないが、１，０００〜８０，０００が好ましく、１，５００〜６０，０００がより好ましく、２，０００〜４０，０００が特に好ましい。分子量が１，０００を下回ると、架橋密度が高くなり過ぎることから得られる塗膜（硬化物）が脆い物性となる場合があり、分子量が８０，０００を上回ると、粘度が高くなり作業性が悪くなるため溶剤や可塑剤が多量に必要になるなど配合が制限される場合がある。
【００２２】
ポリマー（Ａ）の主鎖骨格としては、ポリオキシアルキレン、ビニル重合体（例えば、ポリアクリレート、ポリメタクリレート等）、飽和炭化水素重合体、不飽和炭化水素重合体、ポリエステル、ポリカーボネート、ポリジメチルシロキサン等のシリコーン樹脂及び変成シリコーン樹脂に一般的に用いられている主鎖骨格から選ばれる１種以上の骨格が採用される。特に、本質的にポリオキシアルキレン及び／又はポリアクリル酸エステルであることが、入手の容易さや塗膜（硬化物）の皮膜物性の点から好ましく、特にはポリアクリル酸エステルであるものを含有すると、シリコーン系シーリング材目地に対して良好な密着性が発揮されるとともに、耐久性に優れた塗膜を形成することから好ましい。ここで、「本質的に」とは、該構造がポリマー（Ａ）の主鎖骨格である繰り返し単位の主要素であることを意味する。また、ポリマー（Ａ）の中に該構造が単独で含まれていてもよいし、２種以上含まれていてもよい。
【００２３】
ポリマー（Ａ）の市販品としては、シリコーン樹脂又は変成シリコーン樹脂として多数販売されている。例えば、カネカ社製のサイリルシリーズ、カネカＭＳポリマーシリーズ、ＭＡシリーズ、ＥＰシリーズ、ＳＡシリーズ、ＯＲシリーズ、旭硝子社製のエクセスターシリーズ、デグサジャパン社製のシラン変性ポリアルファオレフィン、信越化学工業社製のＫＣシリーズ、ＫＲシリーズ、Ｘ−４０シリーズ、東亞合成社製のＸＰＲシリーズ、綜研化学社製のアクトフローシリーズ等が挙げられるが、これらに限定されるわけではない。
【００２４】
また、本発明では、ポリマー（Ａ）として、分子内に架橋可能な反応性珪素基を有し、かつ、分子内に特定の極性基を含有する硬化性樹脂を好適に用いることができる。ここで、特定の極性基とは、ウレタン結合基、チオウレタン結合基、尿素結合基、チオ尿素結合基、置換尿素結合基、置換チオ尿素結合基、アミド結合基、スルフィド結合基、ヒドロキシル基、第一級アミノ基、第二級アミノ基及び第三級アミノ基等の酸素原子、窒素原子、硫黄原子を含有する結合基又は官能基等を指す。このような極性基を加水分解性シリル基の近傍に導入すると、硬化性樹脂自体の硬化能が高まるため好ましい。
【００２５】
特に、これらの特定極性基の中では、ウレタン結合基、チオウレタン結合基、尿素結合基、チオ尿素結合基、置換尿素結合基、置換チオ尿素結合基、アミド結合基、第一級アミノ基、第二級アミノ基及び第三級アミノ基等の含窒素極性基を有するものが好ましく、ウレタン結合基（−ＮＨＣＯＯ−）、尿素結合基（−ＮＨＣＯＮＨ−）、置換尿素結合基（−ＮＨＣＯＮＲ"−；Ｒ"＝有機基）を有するものであることが最も好ましい。硬化性樹脂自体の硬化能が高まる理由としては、硬化性樹脂の分子内に存在する特定極性基同士がドメインを形成し、その結果、硬化性樹脂の加水分解性シリル基同士のカップリング反応がさらに促進されるためであると考えられる。
【００２６】
分子内に架橋可能な反応性珪素基を有し、かつ、分子内にこれらの特定極性基を含有する硬化性樹脂は、従来公知の方法で合成することができる。例えば、特許第３０３００２０号公報記載の方法や、特開２００５−５４１７４号公報、特開２００５−１３９４５２号公報、特表２００５−５０１１４６号公報、ＷＯ２０１０／００４９４８等に記載の方法が挙げられる。
【００２７】
［酸化チタン粉末（Ｂ）について］
本発明における酸化チタン粉末（Ｂ）は、硬化後の隠蔽性付与を目的に配合する充てん剤である。なかでも、ルチル型結晶であるとともに、Ａｌ・Ｓｉ・Ｚｎ・Ｚｒのいずれか１種類以上の原子を含む表面処理が施されていると、組成物の貯蔵時の安定性が確保できることから好ましい。
このような酸化チタン粉末としては、例えば、石原産業社製の「Ｒ-７８０」、「Ｒ-８２０」、「ＣＲ−５０」、「ＣＲ−９３」、デュポン社製の「Ｒ−９００」、「Ｒ−９３１」、テイカ社製の「ＪＲ−７０１」、「ＪＲ−６００」、「ＪＲ−８０１」、チタン工業社製の「ＫＲ−３８０」、「ＫＲ−３８０Ｎ」、「ＫＲ−４６０」（以上、いずれも各社の商品名）などを用いることができる。
上記酸化チタン粉末（Ｂ）の配合量は、質量含有率でコーティング剤組成物の乾燥硬化皮膜の１５〜５０質量％（好ましくは１５〜４０質量％、特に好ましくは２０〜３０質量％）である。この範囲内であると、特に汚点を効率的に隠蔽できることから好ましい。
【００２８】
［アミノシラン化合物（Ｃ）について］
本発明におけるアミノシラン化合物（Ｃ）は、分子内に第１級、第２級及び第３級アミノ基から選ばれる一種以上のアミノ基及び加水分解性シリル基を有するシラン化合物であって、接着性付与効果を有する化合物である。また、アミノシラン化合物（Ｃ）は、その分子内に塩基性を示すアミノ基を有していることから、硬化触媒としての機能も併せ持っていると考えられる。アミノシラン化合物（Ｃ）の具体例としては、３−アミノプロピルトリメトキシシラン、３−アミノプロピルメチルジメトキシシラン、３−アミノプロピルトリエトキシシラン、３−アミノプロピルメチルジエトキシシラン、Ｎ−（２−アミノエチル）−３−プロピルトリメトキシシラン、Ｎ−（２−アミノエチル）−３−プロピルメチルジメトキシシラン、Ｎ−（２−アミノエチル）−３−プロピルトリエトキシシラン、Ｎ−（２−アミノエチル）−３−プロピルメチルジエトキシシラン、４−アミノ−３−ジメチルブチルトリメトキシシラン、４−アミノ−３−ジメチルブチルメチルジメトキシシラン、４−アミノ−３−ジメチルブチルトリエトキシシラン、４−アミノ−３−ジメチルブチルメチルジエトキシシラン、［２−アミノエチル−（２′−アミノエチル）］−３−アミノプロピルトリメトキシシラン等の第１級アミノ基含有アミノシラン化合物、ＭＳ３３０１（チッソ株式会社製商品名）、ＭＳ３３０２（チッソ株式会社製商品名）、Ｘ−４０−２６５１（信越化学工業株式会社製商品名）等のアミノシランのシリル基を単独あるいはその他のアルコキシシラン化合物と一部縮合させた化合物、Ｎ−フェニルアミノプロピルトリメトキシシラン、Ｎ−フェニルアミノメチルトリエトキシシラン、Ｎ−ブチルアミノプロピルトリメトキシシラン、Ｎ−エチルアミノイソブチルトリメトキシシラン、ビス（トリメトキシシリルプロピル）アミン等の第２級アミノ基含有アミノシラン化合物、分子内にイミダゾール基及び反応性珪素基を有するイミダゾールシラン化合物等の第３級アミノ基を有するアミノシラン、水と反応して第１級アミノ基を生成する官能基を有するケチミンシラン化合物あるいはアルジミンシラン化合物等が挙げられるが、これらに限定されるわけではない。
【００２９】
上記アミノシラン化合物（Ｃ）の配合量は、０．５〜２０質量部（好ましくは1〜１０質量部、特に好ましくは２〜６質量部）である。この範囲内であると、シリコーン目地への密着性が良好である、同時に経時での変色が生じにくいことから好ましい。
【００３０】
［硬化触媒（Ｄ）について］
本発明の硬化触媒（Ｄ）は、上記ポリマー（Ａ）の加水分解性シリル基に対する加水分解触媒として作用するものである。硬化触媒（Ｄ）としては、従来公知のカルボン酸、リン酸、各種ルイス酸等の酸性化合物、アミンやホスファゼン等の塩基性化合物、有機金属化合物、特開２００８−２６０９３２号公報で提案されているフッ素化剤、特開２００８−２６０９３３号公報で提案されている多価フルオロ化合物のアルカリ金属塩、フルオロシラン化合物等を使用することができるが、これらに限定されるわけではない。上記ルイス酸としては、金属ハロゲン化物、三フッ化ホウ素及び／又はその錯体からなる化合物が好適に用いられる。
【００３１】
上記有機金属化合物としては、金属アルコキシド、金属カルボキシレート、金属アセチルアセトン錯体等が挙げられる。該有機金属化合物の金属種としては、スズが一般的に用いられる。有機スズ化合物の具体例としては、モノアルキルスズ化合物、ジアルキルスズ化合物が挙げられ、さらに具体的には、ジブチルスズジラウレート、ジオクチルスズジラウレート、ジオクチルスズジマレエート、ジブチルスズフタレート、オクチル酸第一スズ、ジブチルスズジメトキシド、ジオクチルスズジメトキシド、ジブチルスズジアセチルアセテート、ジブチルスズジバーサテート、ジオクチルスズジバーサテート、ジブチルスズオキサイドあるいはジオクチルスズオキサイドとフタル酸ジエステルとの反応生成物、ジオクチルスズオキサイドとエチルシリケートとの反応生成物、日東化成株式会社製ネオスタンシリーズ等が挙げられるが、これらに限定されるわけではない。
【００３２】
また、上記有機金属化合物の金属種としては、非スズ金属も好適に用いられる。硬化促進効果のある非スズ金属系化合物としては、第１族のアルカリ金属系金属元素を主体とする化合物として、ナフテン酸リチウム、ステアリン酸ナトリウム、オクチル酸カリウム等が、第２族のアルカリ土類金属系金属元素を主体とする化合物として、ナフテン酸マグネシウム、オクチル酸カルシウム、オクチル酸バリウム等が、遷移金属系金属元素を主体とする化合物として、オクチル酸イットリウム、チタンテトラブトキシド、チタンアセチルアセトン錯体、チタンジイソプロポキシビス（エチルアセトアセテート）等、ジルコニウムテトラプロポキシド、ジルコニウムトリブトキシモノアセチルアセトネート、ジルコニウムモノブトキシアセチルアセトネートビス（エチルアセトアセテート）、バナジルアセチルアセトネート、バナジウムアセチルアセトネート、クロムアセチルアセトン錯体、マンガンアセチルアセトン錯体、オクチル酸鉄、ナフテン酸コバルト、オクチル酸コバルト、ニッケルアセチルアセトン錯体、ナフテン酸銅、銅アセチルアセトン錯体等が、第１２族の亜鉛族系金属元素を主体とする化合物として、亜鉛アセチルアセトナートモノハイドレート、ナフテン酸亜鉛、オクチル酸亜鉛等が、第１３族の土類金属系金属元素を主体とする化合物として、アルミニウムアセチルアセトン錯体、アルミニウムトリブトキシド、アルミニウムエチルアセトアセテート錯体、インジウムアセチルアセトン錯体等が、第１５族の窒素族系金属元素を主体とする化合物として、ナフテン酸ビスマス、ビスマストリス（２−エチルヘキサノエート）等が挙げられる。また、市販品の具体例としては、ナーセムアルミニウム、ナーセムクロム、ナーセム第一コバルト、ナーセム第二コバルト、ナーセム銅、ナーセム第二鉄、ナーセムニッケル、ナーセムバナジル、ナーセム亜鉛、ナーセムインジウム、ナーセムマグネシウム、ナーセムマンガン、ナーセムイットリウム、ナーセムセリウム、ナーセムストロンチウム、ナーセムパラジウム、ナーセムバリウム、ナーセムモリブデニル、ナーセムランタン、ナーセムジルコニウム、ナーセムチタン、ナフテックスＣｏシリーズ、ニッカオクチックスＣｏシリーズ、ナフテックスＭｎシリーズ、ニッカオクチックスＭｎシリーズ、ナフテックスＺｎシリーズ、ニッカオクチックスＺｎシリーズ、ナフテックスＣａシリーズ、ニッカオクチックスＣａシリーズ、ナフテックスＫシリーズ、ニッカオクチックスＫシリーズ、ニッカオクチックスＢｉシリーズ、ネオデカン酸Ｂｉシリーズ、プキャットシリーズ、ＰＡシリーズ、ナフテックスＺｒシリーズ、ニッカオクチックスＺｒシリーズ、ナフテックスＦｅシリーズ、ニッカオクチックスＦｅシリーズ、ナフテックスＭｇシリーズ、ナフテックスＬｉシリーズ、ナフテックスＣｕシリーズ、ナフテックスＢａシリーズ、ニッカオクチックス・レアースシリーズ、ニッカオクチックスＮｉシリーズ等（以上、日本化学産業社製商品名）、オルガチックスＺＡ−４０、オルガチックスＺＡ−６５、オルガチックスＺＣ−１５０、オルガチックスＺＣ−５４０、オルガチックスＺＣ−５７０、オルガチックスＺＣ−５８０、オルガチックスＺＣ−７００、オルガチックスＺＢ−３２０、オルガチックスＴＡ−１０、オルガチックスＴＡ−２５、オルガチックスＴＡ−２２、オルガチックスＴＡ−３０、オルガチックスＴＣ−１００、オルガチックスＴＣ−４０１、オルガチックスＴＣ−２００、オルガチックスＴＣ−７５０、オルガチックスＴＰＨＳ等（以上、マツモトファインケミカル社製商品名）、ＳＮＡＰＣＵＲＥ３０２０、ＳＮＡＰＣＵＲＥ３０３０、ＶＥＲＴＥＣ  ＮＰＺ等（以上、ジョンソン・マッセイ社製商品名）、ネオスタンＵ−６００、ネオスタンＵ−６６０等（以上、日東化成社製商品名）、ケンリアクトＮＺ０１、ケンリアクトＮＺ３３、ケンリアクトＮＺ３９等（以上、ケンリッチ社製商品名）、アルミニウムエトキサイド、ＡＩＰＤ、ＰＡＤＭ、ＡＭＤ、ＡＳＢＤ、ＡＬＣＨ、ＡＬＣＨ−ＴＲ、アルミキレートＭ、アルミキレートＤ、アルミキレートＡ、アルゴマー、アルゴマー８００ＡＦ、アルゴマー１０００ＳＦ、プレンアクトＡＬＭ等（以上、川研ファインケミカル社製商品名）、Ａ−１、Ｂ−１、ＴＯＴ、ＴＯＧ、Ｔ−５０、Ｔ−６０、Ａ−１０、Ｂ−２、Ｂ−４、Ｂ−７、Ｂ−１０、ＴＢＳＴＡ、ＤＰＳＴＡ−２５、Ｓ−１５１、Ｓ−１５２、Ｓ−１８１等（以上、日本曹達社製商品名）、オクトープシリーズ、ケロープシリーズ、オリープシリーズ、アセトープシリーズ、ケミホープシリーズ等（ホープ製薬社製商品名）等が挙げられる。なかでも、ジルコニウム化合物、チタン化合物、アルミニウム化合物、ビスマス化合物からなる群から選ばれる一種以上であると、環境負荷の低減が可能であるとともに、安全性を確保でき、さらに実使用に耐えうる硬化速度が得られやすいという点で好ましい。
【００３３】
上記三フッ化ホウ素及び／又はその錯体は、三フッ化ホウ素、及び、三フッ化ホウ素とルイス塩基との錯体からなる化合物である。三フッ化ホウ素とルイス塩基との錯体からなる化合物の具体例としては、例えば、三フッ化ホウ素のアミン錯体、アルコール錯体、エーテル錯体、チオール錯体、スルフィド錯体、カルボン酸錯体、水錯体等が例示される。上記三フッ化ホウ素の錯体の中では、入手の容易さ及び配合のしやすさから、アルコール錯体又はアミン錯体が好ましく、特に、安定性と触媒活性を兼ね備えたアミン錯体が最も好ましい。
【００３４】
上記三フッ化ホウ素のアミン錯体に用いられるアミン化合物としては、アンモニア、モノエチルアミン、トリエチルアミン、ピペリジン、アニリン、モルホリン、シクロヘキシルアミン、ｎ−ブチルアミン、モノエタノールアミン、ジエタノールアミン、トリエタノールアミン、グアニジン、２，２，６，６−テトラメチルピペリジン、１，２，２，６，６−ペンタメチルピペリジン、Ｎ−メチル−３，３′−イミノビス（プロピルアミン）、エチレンジアミン、ジエチレントリアミン、トリエチレンジアミン、ペンタエチレンジアミン、１，２−ジアミノプロパン、１，３−ジアミノプロパン、１，２−ジアミノブタン、１，４−ジアミノブタン、１，９−ジアミノノナン、ＡＴＵ（３，９−ビス（３−アミノプロピル）−２，４，８，１０−テトラオキサスピロ［５．５］ウンデカン）、ＣＴＵグアナミン、ドデカン酸ジヒドラジド、ヘキサメチレンジアミン、ｍ−キシリレンジアミン、ジアニシジン、４，４′−ジアミノ−３，３′−ジエチルジフェニルメタン、ジアミノジフェニルエーテル、３，３′−ジメチル−４，４′−ジアミノジフェニルメタン、トリジンベース、ｍ−トルイレンジアミン、ｏ−フェニレンジアミン、ｍ−フェニレンジアミン、ｐ−フェニレンジアミン、メラミン、１，３−ジフェニルグアニジン、ジ−ｏ−トリルグアニジン、１，１，３，３−テトラメチルグアニジン、ビス（アミノプロピル）ピペラジン、Ｎ−（３−アミノプロピル）−１，３−プロパンジアミン、ビス（３−アミノプロピル）エーテル、ハンツマン社製ジェファーミン等の複数の第一級アミノ基を有する化合物、ピペラジン、シス−２，６−ジメチルピペラジン、シス−２，５−ジメチルピペラジン、２−メチルピペラジン、Ｎ，Ｎ′−ジ−ｔ−ブチルエチレンジアミン、２−アミノメチルピペリジン、４−アミノメチルピペリジン、１，３−ジ−（４−ピペリジル）−プロパン、４−アミノプロピルアニリン、ホモピペラジン、Ｎ，Ｎ′−ジフェニルチオ尿素、Ｎ，Ｎ′−ジエチルチオ尿素、Ｎ−メチル−１，３−プロパンジアミン等の複数の第二級アミノ基を有する化合物、更に、メチルアミノプロピルアミン、エチルアミノプロピルアミン、エチルアミノエチルアミン、ラウリルアミノプロピルアミン、２−ヒドロキシエチルアミノプロピルアミン、１−（２−アミノエチル）ピペラジン、Ｎ−アミノプロピルピペラジン、３−アミノピロリジン、１−ｏ−トリルビグアニド、２−アミノメチルピペラジン、Ｎ−アミノプロピルアニリン、エチルアミンエチルアミン、２−ヒドロキシエチルアミノプロピルアミン、ラウリルアミノプロピルアミン、２−アミノメチルピペリジン、４−アミノメチルピペリジン、式  Ｈ２Ｎ（Ｃ２Ｈ４ＮＨ）ｎＨ（ｎ≒５）で表わされる化合物（商品名：ポリエイト、東ソー社製）、Ｎ−アルキルモルホリン、１，８−ジアザビシクロ［５．４．０］ウンデセン−７、６−ジブチルアミノ−１，８−ジアザビシクロ［５．４．０］ウンデセン−７、１，５−ジアザビシクロ［４．３．０］ノネン−５、１，４−ジアザビシクロ［２．２．２］オクタン、ピリジン、Ｎ−アルキルピペリジン、１，５，７−トリアザビシクロ［４．４．０］デカ−５−エン、７−メチル−１，５，７−トリアザ���シクロ［４．４．０］デカ−５−エン等の複環状第三級アミン化合物等の他、γ−アミノプロピルトリエトキシシラン、γ−アミノプロピルメチルジエトキシシラン、４−アミノ−３−ジメチルブチルトリエトキシシラン、Ｎ−β（アミノエチル）−γ−アミノプロピルトリエトキシシラン、Ｎ−β（アミノエチル）−γ−アミノプロピルメチルジエトキシシラン、Ｎ−３−［アミノ（ジプロピレンオキシ）］アミノプロピルトリエトキシシラン、（アミノエチルアミノメチル）フェネチルトリエトキシシラン、Ｎ−（６−アミノヘキシル）アミノプロピルトリエトキシシラン、Ｎ−フェニル−γ−アミノプロピルトリエトキシシラン、Ｎ−（２−アミノエチル）−１１−アミノウンデシルトリエトキシシラン等のアミノシラン化合物が挙げられるが、これらに限定されるわけではない。
【００３５】
三フッ化ホウ素アミン錯体は、市販されており本発明ではそれらを用いることもできる。市販品としては、エアプロダクツジャパン株式会社製のアンカー１０４０、アンカー１１１５、アンカー１１７０、アンカー１２２２、ＢＡＫ１１７１等が挙げられる。
【００３６】
硬化触媒（Ｄ）としては、これらのなかでもオクチルスズ化合物を用いると、実用十分な硬化速度が得られる上に、環境負荷をより小さくすることができるため、特に好ましい。
オクチルスズ化合物の具体例としては、ジオクチルスズジステアレート、ジオクチルスズオキサイド、ジオクチルスズジラウレート、ジオクチルスズジアセテート、ジオクチルスズジネオデカエート、ジオクチルスズビスエチルマレート、ジオクチルスズビスオクチルマレート、ジオクチルスズビスイソオクチルチオグリコレート、オクチルスズマレート、ジオクチルスズジメトキシド、ジオクチルスズオキサイドとフタル酸ジエステルとの反応生成物、ジオクチルスズオキサイドとエチルシリケートとの反応生成物等が挙げられるが、これらに限定されるわけではない。また、オクチルスズ化合物は市販されており、本発明においてはそれら市販品を用いることができる。オクチルスズ化合物の市販品としては、ネオスタンＵ−８００、ネオスタンＵ−８１０、ネオスタンＵ−８２０、ネオスタンＵ−８３０、ネオスタンＵ−８４０、ネオスタンＵ−８５０、ネオスタンＵ−８６０、ネオスタンＵ−８７０、ネオスタンＵ−７８０（以上、日東化成社製商品名）等も使用できる。
【００３７】
上記硬化触媒（Ｄ）の配合量は、所望の硬化速度に応じて適宜調整すればよいが、上記ポリマー（Ａ）１００質量部に対して、０．００１〜１０質量部が好ましく、０．０１〜７．５質量部がより好ましく、０．０５〜５．０質量部が特に好ましい。例示した硬化触媒（Ｄ）は、それぞれ活性が異なるため、一般的に触媒活性の低い有機金属化合物は比較的多くの添加量が必要であり、触媒活性の高い化合物（例えば、三フッ化ホウ素及び／又はその錯体）は比較的少量の添加で硬化を促進させることができる。また、上記硬化触媒（Ｄ）は、所望の性能に合わせて、１種単独で使用してもよいし２種以上併用してもよい。
【００３８】
［防かび剤（Ｅ）について］
本発明における防かび剤（Ｅ）は、コーティング剤組成物の硬化皮膜への防カビ性付与の目的で配合するものである。なかでも、イミダゾール系であると、浴室における防カビ性能に優れることから好ましい。このような防かび剤の市販品としては、バイオカットＢＭ１００（日本曹達社製商品名）、シントールＣ−１００（住化エンビロサイエンス社製商品名）、コートサイド水和剤（日本エンバイロケミカルズ社製商品名）等があり、これらを使用することができる。
防かび剤（Ｅ）の配合量は、ポリマー（Ａ）１００質量部に対して、０．００１〜１０質量部が好ましく、０．０１〜７．５質量部がより好ましく、０．０５〜５．０質量部が特に好ましい。
【００３９】
［その他の成分について］
本発明におけるコーティング剤組成物中には、本発明の奏する効果に影響を与えない範囲で、従来公知の任意の化合物乃至物質を配合することができる。例えば、親水性又は疎水性シリカ系粉体、炭酸カルシウム粉体、クレイ粉体、アクリル系等の有機系粉体、有機系・無機系のバルーン等の充てん剤、フェノール樹脂等の粘着付与剤、アマイドワックス等の揺変剤、酸化カルシウム等の脱水剤、希釈剤、可塑剤、難燃剤、機能性オリゴマー、ヒンダードアミン系化合物、ヒンダードフェノール系化合物、３−（２，２，６，６−テトラメチルピペリジ−４−イルオキシ）プロピルトリエトキシシラン等の老化防止剤、ベンゾトリアゾール系化合物等の紫外線吸収剤、顔料、チタネートカップリング剤、アルミニウムカップリング剤、乾性油等を配合することができる。
【００４０】
［目地構造について］
第６の発明に係る目地構造は、既設のシリコーン系シーリング材目地上に、上記の（Ａ）〜（Ｅ）の成分を含有するコーティング剤組成物の塗膜（乾燥硬化皮膜）が形成されてなるものである。
既設のシリコーン系シーリング材目地上に、上記コーティング剤組成物の塗膜（乾燥硬化皮膜）が形成されると、既設のシリコーン系シーリング材目地との密着性に優れた塗膜が、当該目地に発生した黒ずみやかび等の汚点を効率的に隠蔽する。
【実施例】
【００４１】
以下、本発明を実施例に基づいて詳細に説明するが、本発明は実施例に限定されるものではない。
【００４２】
〔実施例１〕
加水分解性シリル基含有ポリマー（Ａ）としてＭＳポリマーＳ２０３（カネカ社製／加水分解性シリル基を有するポリオキシアルキレン）を１００質量部、酸化チタン粉末（Ｂ）としてＪＲ６００Ｅ（テイカ社製／Ａｌ原子を含む表面処理が施されたルチル結晶型酸化チタン粉末）を１００質量部、アミノシラン化合物（Ｃ）としてＫＢＭ−６０３（信越化学工業社製／Ｎ−β（アミノエチル）γ−アミノプロピルトリメトキシシラン）を３質量部、加水分解性シリル基含有ポリマー（Ａ）の硬化触媒（Ｄ）としてネオスタンＵ−７８０（日東化成社製／ジオクチルスズ化合物と正ケイ酸化合物を混合して得られる化合物）を２質量部、防かび剤（Ｅ）としてバイオカットＢＭ１００（日本曹達社製）を０．５質量部、その他充てん剤として白艶華ＣＣＲ−Ｂ（白石カルシウム社製／炭酸カルシウム）、揺変剤としてディスパロン＃６５００（楠本化成社製／アマイドワックス）を２質量部、脱水剤としてＫＢＭ−１００３（信越化学工業社製／ビニルトリメトキシシラン）を２質量部、粘度調整のための溶剤としてメチルシクロヘキサンを１７５質量部混合してコーティング剤組成物を調製した。このコーティング剤組成物の乾燥硬化皮膜に占める酸化チタン粉末（Ｂ）の質量含有率は３９質量％である。
【００４３】
〔実施例２〕
実施例１における、酸化チタン粉末（Ｂ）ＪＲ６００Ｅを７５質量部とし、さらに充てん剤としてＮＳ４００（日東粉化工業社製／炭酸カルシウム）を２５質量部用いた以外は実施例１と同様にコーティング剤組成物を調製した。このコーティング剤組成物の乾燥硬化皮膜に占める酸化チタン粉末（Ｂ）の質量含有率は２９質量％である。
【００４４】
〔実施例３〕
実施例２における、酸化チタン粉末（Ｂ）ＪＲ６００Ｅを５０質量部とし、充てん剤ＮＳ４００を５０質量部とした以外は実施例２と同様にコーティング剤組成物を調製した。このコーティング剤組成物の乾燥硬化皮膜に占める酸化チタン粉末（Ｂ）の質量含有率は１９質量％である。
【００４５】
〔実施例４〕
実施例２における、酸化チタン粉末（Ｂ）ＪＲ６００Ｅを２５質量部とし、充てん剤ＮＳ４００を７５質量部とした以外は実施例２と同様にコーティング剤組成物を調製した。このコーティング剤組成物の乾燥硬化皮膜に占める酸化チタン粉末（Ｂ）の質量含有率は１０質量％である。
【００４６】
〔比較例１〕
実施例１における、酸化チタン粉末（Ｂ）ＪＲ６００Ｅの全量を、充てん剤ＮＳ４００を１００質量部に置き換えた以外は実施例１と同様にコーティング剤組成物を調製した。このコーティング剤組成物には酸化チタン粉末（Ｂ）が配合されていない（すなわち０質量％である）。
【００４７】
〔実施例５〕
実施例１における、加水分解性シリル基含有ポリマー（Ａ）ＭＳポリマーＳ２０３の全量を、サイリルＭＡ４４０（カネカ社製／加水分解性シリル基を有するポリオキシアルキレンと加水分解性シリル基を有するポリアクリル酸エステルの混合物）１００質量部に置き換えた以外は実施例１と同様にコーティング剤組成物を調製した。このコーティング剤組成物の乾燥硬化皮膜に占める酸化チタン粉末（Ｂ）の質量含有率は３９質量％である。
【００４８】
〔比較例２〕
実施例１における、加水分解性シリル基含有ポリマー（Ａ）ＭＳポリマーＳ２０３の全量を、サイリルＭＡ４４０を１００質量部に置き換え、アミノシラン化合物（Ｃ）ＫＢＭ−６０３を用いなかった以外は実施例１と同様にコーティング剤組成物を調製した。このコーティング剤組成物の乾燥硬化皮膜に占める酸化チタン粉末（Ｂ）の質量含有率は３９質量％である。
【００４９】
〔比較例３〕
実施例１における、加水分解性シリル基含有ポリマー（Ａ）ＭＳポリマーＳ２０３の全量を、サイリルＭＡ４４０を１００質量部に置き換え、硬化触媒（Ｄ）Ｕ−７８０を用いなかった以外は実施例１と同様にコーティング剤組成物を調製した。このコーティング剤組成物の乾燥硬化皮膜に占める酸化チタン粉末（Ｂ）の質量含有率は３９質量％である。
【００５０】
〔比較例４〕
実施例１における、加水分解性シリル基含有ポリマー（Ａ）ＭＳポリマーＳ２０３の全量を、サイリルＭＡ４４０を１００質量部に置き換え、防かび剤（Ｅ）バイオカットＢＭ１００を用いなかった以外は実施例１と同様にコーティング剤組成物を調製した。このコーティング剤組成物の乾燥硬化皮膜に占める酸化チタン粉末（Ｂ）の質量含有率は３９質量％である。
【００５１】
〔試験方法と評価基準〕
・隠蔽性試験
コニシ株式会社製「ボンド  シリコーンコーク  ホワイト」を厚さ１ｍｍの膜厚で２３℃５０％ＲＨで７日間硬化させ、その上にゼブラ株式会社油性マーカー「マッキー極細」で黒線（線幅約０．５ｍｍ）を引き、試験体を作成した。
その上から市販の平筆１号にて調製したコーティング剤組成物を塗布し隠蔽性を確認した。評価は目視で行い、以下の基準で◎、○又は△であれば使用上問題ないと判断されるが、◎又は○であることが好ましい。
◎：１回塗りで隠蔽可能
○：２回塗りで隠蔽可能
△：３回塗りで隠蔽可能
×：隠蔽には４回以上の塗布が必要
【００５２】
・密着性試験
コニシ株式会社製「ボンド  シリコーンコーク  ホワイト」を厚さ１ｍｍの膜厚で２３℃５０％ＲＨで７日間硬化させ、その上に市販の平筆１号にて調製したコーティング剤組成物を塗布し、２３℃５０％ＲＨで７日間硬化養生を行った。その後、ＪＩＳ−Ｋ５６００−５−６に基づくクロスカット法にて塗膜の密着性を確認した。評価基準は以下のとおりとした。
◎：どの格子目にもはがれがない
○：カットの交差点における塗膜の小さなはがれの影響が全体の５％未満
×：カットの交差点における塗膜の小さなはがれの影響が全体の５％以上
【００５３】
・防かび性試験
コニシ株式会社製「ボンド  シリコーンコーク  ホワイト」を厚さ１ｍｍの膜厚で２３℃５０％ＲＨで７日間硬化させ、その上に市販の平筆１号にて調製したコーティング剤組成物を塗布し、２３℃５０％ＲＨで７日間硬化養生を行い試験体を作成した。その後、この試験体を一般家庭の浴室にて１ヶ月暴露放置し、カビの発生の有無を目視にて確認した。評価基準は以下のとおりとした。
○：カビの発生なし
×：カビの発生あり
【００５４】
表１に実施例１〜実施例５について、表２に比較例１〜４についての各性能評価試験の結果を示す。
表から明らかなように、本発明の構成要件を満足するコーティング剤組成物は、既設のシリコーン系シーリング材目地を想定したシリコーン系シーリング材硬化物に対して良好な密着性を有するとともに、汚点を効率的に隠蔽でき、塗布作業性に優れるコーティング剤組成物であることがわかる。これに対して、本発明の構成要件を満たさないコーティング剤組成物は、隠蔽性、密着性、防かび性のうち、いずれかの性能を満足しない。
【００５５】
表１：実施例１〜５のコーティング剤組成物の各性能評価試験結果
━━━━━━━━━━━━━━━━━━━━━━━━━━━━━━━━━━━━━━━━
実施例１      実施例２      実施例３      実施例４      実施例５
━━━━━━━━━━━━━━━━━━━━━━━━━━━━━━━━━━━━━━━━
隠蔽性        ◎            ◎            ○            △            ◎
――――――――――――――――――――――――――――――――――――――――
密着性        ○            ○            ○            ○            ◎
――――――――――――――――――――――――――――――――――――――――
防かび性      ○            ○            ○            ○            ○
――――――――――――――――――――――――――――――――――――――――
粘度(*1)    ４４００      ３７００      ２８００      ２４００      ２５００
━━━━━━━━━━━━━━━━━━━━━━━━━━━━━━━━━━━━━━━━
＊１：ｍＰａ・ｓ（Ｂ型回転粘度計、２３℃、３０回転／分）
【００５６】
表２：比較例１〜４のコーティング剤組成物の各性能評価試験結果
━━━━━━━━━━━━━━━━━━━━━━━━━━━━━━━━━━━━━━
比較例１      比較例２      比較例３      比較例４
━━━━━━━━━━━━━━━━━━━━━━━━━━━━━━━━━━━━━━
隠蔽性          ×            ◎            ◎            ◎
――――――――――――――――――――――――――――――――――――――
密着性          ○            ×            ×            ○
――――――――――――――――――――――――――――――――――――――
防かび性        ○            ○            ○            ×
――――――――――――――――――――――――――――――――――――――
粘度(*1)      １９００      ２８００      ２６００      ２４００
━━━━━━━━━━━━━━━━━━━━━━━━━━━━━━━━━━━━━━
＊１：ｍＰａ・ｓ（Ｂ型回転粘度計、２３℃、３０回転／分）
【産業上の利用可能性】
【００５７】
本発明に係るシリコーン系シーリング材目地に塗布するためのコーティング剤組成物は、既設のシリコーン系シーリング材目地に対して良好な密着性を有するとともに、当該目地に発生した黒ずみやかび等の汚点を効率的に隠蔽でき、塗布作業性に優れるものである。